КЛЕЕВОЙ СЛОЙ ДЛЯ ПАРИКА И СПОСОБ ЕГО ПРОИЗВОДСТВА
GLUE LAYER FOR WIG AND METHOD OF ITS PRODUCTION

Область изобретения
[0001]. Данное изобретение относится к клею для парика для надежного фиксирования парика на голове, который покрывает часть головы с редкими волосами или лишенную волос, к парику, в котором используют такой клей, и к способам их изготовления.
Уровень техники
[0002]. Обычно парик содержит основу и волосяную часть, выполненную из натуральных или искусственных волос, вставленных в основу, которая по существу выполнена из искусственной кожи по существу из мягкого пластика, например полиуретана, и по существу выполнена в виде сетки, имеющей хорошую вентиляцию.
[0003]. При вставлении волос в основу парика из искусственной кожи обычно используют так называемое V-образное вставление, в процессе которого отдельные волосы оказываются вставленными в основу парика с имитацией их роста из кожи головы. При V-образном вставлении сложенные вдвое волосы вставляют с наружной стороны основы парика по направлению к внутренней, используя специальный инструмент, такой как постижерный крючок, создают «корневую» часть около 1 мм и прикрепляют волосы к основе парика с получением V-образной формы, вытягивая один конец сложенных вдвое волос снова к наружной стороне основы. Однако поскольку такое вставление волос без дополнительных операций приводит к тому, что волосы легко вытянуть из основы пальцем или при расчесывании, необходимо зафиксировать волосы, прикрепленные к основе парика. Для такой фиксации после вставления волос на всю внутреннюю сторону основы парика из искусственной кожи обычно наносят разбавленный органическим растворителем клеевой раствор, который прилипает к искусственной коже и фиксируется на ней, благодаря чему «корневая» часть волоса оказывается расположена между искусственной кожей и клеевым покрытием с возможностью ее фиксации (см., например, патенты 1 и 2).
[0004]. Для ношения на голове такого парика с клеевым слоем, фиксирующим волосы на внутренней стороне основы из искусственной кожи, используют собственные натуральные волосы вокруг области редких волос или зоны облысения, прикрепляя специальный зажим к внутренней стороне основы из искусственной кожи и скрепляя им собственные натуральные волосы, вплетая их в волосы парика или привязывая их к шнуру, размещенному по периметру основы.
В другом случае парик носят, непосредственно приклеивая основу из искусственной кожи к коже головы клеем или липким веществом. Иначе говоря, при приклеивании парика к коже головы быстродействующим клеем или липким веществом этот клей или вещество приготавливают каждый раз при использовании парика, причем клей наносят или липкую ленту приклеивают на заданные участки по периметру внутренней стороны основы из искусственной кожи, в результате чего клей или лента оказываются прилипшими к коже головы. При снятии парика, с липкой лентой, которая приклеена простым прижатием, его можно сравнительно легко отделить от кожи головы, а быстродействующий клей требует медленного и осторожного отделения при помощи раскрепляющего вещества, наносимого между париком и кожей головы.
Таким образом, обязательное приклеивание и раскрепление клея или липкого вещества (липкой ленты), осуществляемые каждый раз при надевании или снятии парика, являются довольно обременительным занятием.
[0005]. В этой связи патент 3 (опубликованная патентная заявка Японии 2001-89921 А) описывает парик, имеющий клеевой слой, предварительно выполненный на всей внутренней стороне основы парика, предназначенной для приклеивания к коже головы.
Указанный парик содержит основу и два клеевых слоя на ее внутренней стороне. Первый клеевой слой для фиксации волос на основе посредством нанесения клея на внутреннюю сторону основы парика фиксирует волосы, прикрепленные к основе, а второй клеевой слой, нанесенный на всю внутреннюю сторону основы на наружную сторону первого клеевого слоя, приклеивает парик к коже головы.
В частности, как раскрыто в патенте 3 (описание, колонка [0010]), первый клеевой слой служит для зажатия и фиксации корня волос, вставленных в основу парика и выступающих с ее внутренней стороны (в дальнейшем в этом документе волосяной корень, выступающий с внутренней стороны, именуется частью волоса под игольную пятку), между основой парика и клеем, и, как описано в патентах 1 и 2, волосы фиксируют выдуванием быстросохнущего клея с последующим его отверждением на внутреннюю сторону основы парика.
Второй клеевой слой выполнен так, что для приклеивания основы парика непосредственно к коже головы липкое вещество размещают выдуванием по всей внутренней стороне основы парика поверх первого клеевого слоя после его отверждения и наклеивают на этот липкий слой прокладку, которую снимают при ношении парика, а всю поверхность второго клеевого слоя приклеивают к коже головы.
Иными словами, в клеевом слое двухслойной структуры первый быстросохнущий клеевой слой наносят с последующим отверждением на внутреннюю сторону основы парика для фиксации волос парика и затем на отвердевший первый клеевой слой наносят второй клеевой слой липкого вещества, отличного от указанного быстросохнущего клея, для приклеивания основы парика к коже головы.
[0006]. Как раскрыто в патенте 3 и др., в традиционных париках, с системой приклеивания к коже головы для фиксации «корневой» части волоса, выходящей на внутреннюю сторону основы из искусственной кожи, наносят быстросохнущий клей с последующим отверждением на внутреннюю сторону основы, затем на клей наносят липкое вещество, которое не отверждается долгое время, или наклеивают липкую ленту, чтобы таким образом приклеить парик к коже головы, и таким образом, последовательно нанося первый и второй клеевые слои, различные по своему типу, можно осуществить фиксацию волос парика в основе парика и ее приклеивание к коже головы.
Таким образом, поскольку в традиционных системах первый клеевой слой выполнен из быстросохнущего клея, при попытке пользователя прикрепить его к коже головы этот слой уже оказывается отвержденным и не обладает адгезионной способностью. Это объясняется отсутствием липкости клея первого клеевого слоя к коже головы вследствие отверждения, хотя этот клей проявляет адгезионную способность при химической реакции с основой парика, выполненной из пластика. С другой стороны, второй клеевой слой, без первого, может приклеить парик к коже головы благодаря липкости, но не может зафиксировать волосы в основе парика. Поскольку используется только физическая липкость липкого вещества, проявляемая при нажатии, а не клеящая способность, проявляемая при химической реакции, то такая клеящая способность не приводит к фиксации волос и не предотвращает их вытягивание. Традиционные липкие вещества не обладают клеящей способностью, необходимой для фиксации волос в основе парика, и пока не известны липкие вещества для нанесения в один слой на склеиваемые поверхности с совершенно разными физическими свойствами, такие как основа парика, выполненная из твердого полимера, и человеческая кожа. Следовательно, для формирования двойных клеевых слоев необходимо последовательно нанести различные вещества, клей и липкое вещество, имеющие различные области применения. Таким образом, пока не известен клей или не известно липкое вещество, выполняющий или выполняющее обе функции: фиксации волос парика в его основе и приклеивания основы к коже головы.
[0007]. В связи с этим, хотя парик можно прочно приклеить к коже головы не с использованием липкого вещества, а клея, такое склеивание быстро разрушается в окружающей среде, если кожа головы жирная или потная или появляется усилие растяжения при расчесывании. Хотя при ухудшении клеящей способности можно нанести новый клей для повторного использования, это приводит к отвердению парика, увеличению его толщины вследствие повторного нанесения клея и ухудшению внешнего вида парика при ношении.
[0008]. Кроме того, в парике из искусственной кожи свет, прошедший через промежутки вставленных волос, может отражаться от основы парика, вызывая неестественный блеск.
Блеск отраженного света может быть легко замечен находящимися поблизости людьми, поэтому его необходимо устранить. Для устранения блеска известны следующие способы: физическое загрубение поверхности посредством пескоструйной обработки и т.п., выдавливание небольших вогнутостей и выпуклостей на поверхности, добавление чужеродных веществ, например, неорганических. Песчаная струя и выдавливание рельефа подходят для обработки пластинчатых и пленчатых изделий с использованием машины, но не пригодны для обработки основы парика, имеющей изогнутую головную часть. Хотя способ добавления чужеродных веществ, например, неорганических, прост и подходит для изготовления парика, добиться естественного блеска трудно и этот процесс приводит к огрубению основы парика.
Кроме того, устранение блеска основы парика, имеющей изогнутую головную часть, раскрыто в патентах 4 и 5, которые описывают способы загрубения поверхности посредством подвергания случайным образом поверхности основы парика действию коррозии для получения небольших выпуклостей и вогнутостей.
Патент 1: опубликованная патентная заявка Японии S52-123755 А (1977).
Патент 2: патент Японии 3484565.
Патент 3: опубликованная патентная заявка Японии 2001-89921 А.
Патент 4: опубликованная патентная заявка Японии Н02-216207 А (1990).
Патент 5: опубликованная патентная заявка Японии Н03-69601 А (1991).
Раскрытие изобретения
Проблемы, которые необходимо решить
[0009]. Как упомянуто выше, традиционный приклеиваемый к коже головы парик выполнен таким образом, что для фиксации «корневой» части волоса, вставленной в основу парика, на внутреннюю сторону основы выдувают быстросохнущий клей, как описано в патентах 1 и 2, который прилипает и отверждается, затем на внутреннюю сторону основы парика выдувают липкое вещество, описанное в патенте 3, с целью формирования второго клеевого слоя для приклеивания к коже головы. Однако не известен клей или липкое вещество, реализующий или реализующее самостоятельно обе функции: прочного склеивания волос парика и приклеивания к коже головы. Кроме того, парик, описанный в патенте 3, не отделяем от кожи головы, и следовательно не годится для повторного использования. Таким образом, традиционный парик не имеет клеевого слоя, который один выполняет одновременно функцию прочного приклеивания волос парика к основе парика и функцию приклеивания парика к коже головы.
[0010]. Кроме того, подавление блеска поверхности основы парика путем физического загрубления этой поверхности и добавления чужеродных веществ, например, неорганических, сопряжено с некоторыми трудностями. Добавления чужеродных веществ, например, неорганических, кроме того, приводит к отвердению основы парика, так что она, будучи прикрепленной к коже головы, не может повторять движения кожи, что приводит к ухудшению прочности прилипания основы к коже головы, и основа может быть легко от нее отделена.
[0011]. С учетом вышеупомянутых проблем первой задачей настоящего изобретения является создание клея для парика, содержащего один слой, выполненный с возможностью неотслаиваемого приклеивания к внутренней стороне основы парика посредством химической реакции и с возможностью приклеивания к коже головы прижатием с последующим отслаиванием.
Второй задачей настоящего изобретения является создание парика, имеющего один клеевой слой, выполненный с возможностью надежной фиксации волос в основе парика и приклеивания парика к коже головы.
Третьей задачей настоящего изобретения является создание способа простого производства указанного клея для парика.
Средства решения поставленных задач
[0012]. Клей для парика, предлагаемый для решения первой задачи, отличается тем, что имеет один слой, выполненный с возможностью неотслаиваемого приклеивания к внутренней стороне основы парика и с возможностью приклеивания к коже головы прижатием с последующим отслаиванием.
Клей для предлагаемого парика также отличается тем, что он имеет клеевой слой, выполненный с возможностью неотслаиваемого приклеивания к внутренней стороне основы парика, причем одна сторона этого слоя приклеена посредством химической реакции к внутренней стороне основы парика при образовании геля в клеевом растворе, нанесенном на внутреннюю сторону основы парика, и реализует функцию фиксации «корневой» части волоса, выведенной на внутреннюю сторону основы парика, а другая сторона клеевого слоя приклеена к коже головы прижатием без использования химической реакции и выполнена с реализацией функции возможного последующего отслаивания от кожи головы. Здесь функция возможного последующего отслаивания от кожи головы реализована после завершения реакции гелеобразования в клеевом слое.
В вышеописанной структуре клеевой слой содержит уретановый гель, предпочтительно полиуретановый контактный клей из смеси двух текучих сред, выполненной из основного реагента и отвердителя, причем основным реагентом является высокомолекулярный спирт для полиуретана в качестве главного компонента, а отвердитель в качестве главного компонента содержит полиизоцианат.
Благодаря такой структуре может быть создан клей для парика, содержащий один клеевой слой, реализующий как функцию фиксации «корневых» частей волос, вставленных в основание парика, так и функцию возможного последующего отслаивания от кожи головы.
[0013]. Для решения второй задачи предложен парик, который отличается тем, что содержит основу, вставленные в нее волосы и клеевой слой, нанесенный на внутреннюю сторону основы парика, причем указанный клеевой слой имеет одну сторону, приклеенную посредством химической реакции к внутренней стороне основы парика во время образовании геля в клеевом растворе, нанесенном на внутреннюю сторону основы парика, а другая сторона клеевого слоя приклеена к коже головы прижатием без использования химической реакции с возможностью последующего отслаивания от кожи головы.
В вышеописанной структуре одна сторона клеевого слоя предпочтительно приклеена посредством химической реакции к внутренней стороне основы парика во время образовании геля в клеевом растворе, нанесенном на внутреннюю сторону основы парика, и выполняет функцию фиксации волос указанным клеевым слоем, выраженную в фиксации «корневой» части вставленных волос, выведенных на внутреннюю сторону основы парика, а другая сторона клеевого слоя приклеена к коже головы прижатием, и, поскольку это приклеивание осуществлено без использования химической реакции, другая функция клеевого слоя проявляется в способности последующего отслаивания от кожи головы для повторного использования.
Поскольку парик с такой структурой содержит только основание и один клеевой слой, реализующий функцию фиксации «корневой» части волоса и функцию последующего отслаивания от кожи головы для повторного использования, его конструкция довольно проста. Следовательно, парик может быть тонким и легким. И поскольку сторона клеевого слоя, предназначенная для приклеивания к коже головы, выполнена с возможностью последующего отслаивания для повторного использования, парик может быть использован неоднократно и, следовательно, иметь низкую стоимость.
[0014]. В указанной структуре поверхность основы парика предпочтительно обработана с целью устранения блеска. Такую обработку проводят внесением в основу парика устраняющей блеск добавки с последующим формированием на поверхности основы участков небольших вогнутостей и выпуклостей.
Устраняющая блеск добавка представляет собой предпочтительно неорганические частицы, а участки небольших вогнутостей и выпуклостей выполнены переносом узора мелкой ячейки. После обработки основы парика с целью устранения блеска внесением устраняющей блеск добавки и формирования участков небольших вогнутостей и выпуклостей свет от основы отражается рассеянно и носимый парик сложно обнаружить.
[0015]. В соответствии с предпочтительным вариантом реализации настоящего изобретения основа парика выполнена из искусственной полиуретановой кожи, а клеевой слой парика выполнен из уретанового геля. Указанный уретановый гель содержит полиуретановый контактный клей из смеси двух текучих сред, выполненной из основного реагента и отвердителя, в которой основной реагент представляет собой высокомолекулярный спирт для полиуретана в качестве главного компонента, а отвердитель в качестве главного компонента содержит полиизоцианат. Сформированный в полиуретановой основе парика один клеевой слой уретанового геля очень хорошо реагирует на движение кожи головы, перемещаясь вместе с ней при ношении парика, а достаточная фиксация парика достигнута без ухудшения прочности прилипания к коже головы.
[0016]. Для выполнения третьей задачи предложен способ производства клеевого слоя, выполненного на внутренней стороне основы предлагаемого парика, который отличается тем, что составляют с последующим смешиванием раствор, содержащий основной реагент, отвердитель и органический растворитель, и оставляют его при обычной температуре на заранее установленное время для протекания реакции, затем наносят указанный раствор на внутреннюю сторону основы парика, нагревают до предварительно заданной температуры выше обычной, приклеивают к внутренней стороне основы парика и охлаждают до обычной температуры после нагревания в течение заранее установленного времени для формирования клеевого слоя, придавая таким образом той стороне клеевого слоя, которая обращена к основе парика, функцию фиксации волос для фиксации «корневых» частей волос, вставленных с проникновением на внутреннюю сторону основы парика, а той стороне клеевого слоя, которая предназначена для приклеивания к коже головы, - функцию возможного последующего отслаивания от кожи головы.
В вышеописанной структуре клеевой слой выполнен из уретанового геля и предпочтительно содержит полиуретан из смеси двух текучих сред, выполненной из основного реагента и отвердителя, в которой основной реагент представляет собой высокомолекулярный спирт для полиуретана в качестве главного компонента, а отвердитель в качестве главного компонента содержит полиизоцианат.
В соответствии с вышеописанным способом производства несложно изготовить клеевой слой для парика, содержащий один слой, выполняющий функцию фиксации «корневой» части волоса, вставленной в основу парика, и функцию возможного последующего отслаивания от кожи головы.
[0017]. Способ производства предлагаемого парика включает процесс формирования основы парика из мягкого пластика, процесс вставления волос в указанную основу и процесс формирования на внутренней стороне основы клеевого слоя и отличается тем, что составляют с последующим смешиванием раствор, содержащий основной реагент, отвердитель и органический растворитель, и оставляют его при обычной температуре на заранее установленное время для протекания реакции, затем наносят указанный раствор на внутреннюю сторону основы парика, нагревают до предварительно заданной температуры выше обычной, приклеивают к внутренней стороне основы парика и охлаждают до обычной температуры после нагревания в течение заранее установленного времени для формирования клеевого слоя, придавая таким образом той стороне клеевого раствора, которая обращена к основе парика, функцию фиксации волос для фиксации «корневых» частей волос, выведенных на внутреннюю сторону основы парика, а той стороне клеевого слоя, которая предназначена для приклеивания к коже головы, - функцию возможного последующего отслаивания от кожи головы.
В вышеописанной структуре волосы предпочтительно вставляют с получением V- или U-образной формы с проникновением с поверхности на внутреннюю сторону основы парика для формирования «корневых» частей волос и обратного их вытягивания на поверхность, причем раствор для формирования клеевого слоя наносят на внутреннюю сторону основы парика, нагревают до предварительно заданной температуры выше обычной и приклеивают к внутренней стороне основы, посредством чего «корневые» части волос оказываются зафиксированными на внутренней стороне основы парика.
В соответствии с вышеописанным способом производства можно изготовить парик, реализующий одним клеевым слоем функцию фиксации волос для фиксации «корневых» частей волос и функцию возможного последующего отслаивания от кожи головы. Поскольку в предлагаемом клеевом слое эти функции реализованы, то парик может быть изготовлен тонким и легким, в отличие от известных с двумя клеевыми слоями, формируемыми раздельно. И поскольку та сторона клеевого слоя, которая предназначена для приклеивания к коже головы, выполнена с возможностью последующего отслаивания для повторного использования, парик может быть использован неоднократно и, следовательно, иметь низкую стоимость производства.
[0018]. Создание основы парика предпочтительно включает обработку основы с целью устранения блеска, содержащую операцию внесения в основу парика устраняющей блеск добавки и формирования участков небольших вогнутостей и выпуклостей на поверхности основы парика. Операцию внесения в основу парика устраняющей блеск добавки производят во время изготовления основы посредством нанесения и высушивания раствора с неорганическими частицами, добавленными в раствор, для получения основы парика. Для формирования на основе парика участков небольших вогнутостей и выпуклостей ее покрывают мелкоячеистой сеткой после внесения в основу парика устраняющей блеск добавки и формируют вогнутые и выпуклые участки посредством переноса узора мелкой ячейки. Благодаря такой обработке основы парика может быть изготовлен парик, который почти незаметен при ношении вследствие рассеивания отраженного света. Поскольку такую обработку основы парика выполняют внесением в нее устраняющей блеск добавки и созданием участков небольших вогнутостей и выпуклостей, то можно добиться естественного блеска основы.
[0019]. В предпочтительном варианте реализации изобретения мягкий пластик, составляющий основу парика, представляет собой полиуретан, а клеевой слой выполнен из уретанового геля. Указанный клеевой слой сформирован из полиуретана из смеси двух текучих сред, а именно главного реагента и отвердителя, причем главный реагент является высокомолекулярным спиртом для полиуретана в качестве главного компонента, а отвердитель в качестве главного компонента содержит полиизоцианат. Создание клеевого слоя из уретанового геля придает такому слою способность хорошо отслаиваться впоследствии при повторном использовании. Также, поскольку как основа парика, так и клеевой слой выполнены из уретана, основа парика обладает гибкостью и хорошо повторяет движения кожи головы.
Результат изобретения
В соответствии с клеем для парика и способом производства клеевого слоя для парика, использующего предлагаемый клей, в одном слое может быть реализована как функция фиксации «корневой» части волоса, так и функция возможного последующего отслаивания от кожи головы для повторного использования.
В соответствии с предлагаемым париком и способом его производства может быть предложен парик, имеющий двухслойную структуру, с основой парика и одним клеевым слоем, выполненным из клея для парика. Так как один клеевой слой реализует функцию фиксации «корневой» части волоса и функцию возможного последующего отслаивания от кожи головы для повторного использования, он имеет простую структуру. Следовательно, парик может быть изготовлен тонким и легким.
Кроме того, та сторона клеевого слоя, которая предназаначена для приклеивания к коже головы, выполнена с возможностью последующего восстановления простым промыванием водой части клеевого слоя для повторного использования. Следовательно, может быть создан дешевый парик.
Кроме того, благодаря обработке поверхности основы парика для устранения блеска может быть предложен парик, который при ношении сложно обнаружить.
Краткое описание чертежей
На фиг.1 изображено сечение, схематически изображающее структуру парика в соответствии с первым вариантом осуществления настоящего изобретения.
На фиг.2 изображено сечение, схематически изображающее структуру парика с основой, в которой устранен блеск в соответствии со вторым вариантом осуществления настоящего изобретения.
Фиг.3 изображает вид сверху фиг.2.
Фиг.4 представляет собой изображение, полученное растровым электронным микроскопом (РЭМ), небольших вогнутостей и выпуклостей, выполненных на поверхности парика, изготовленного согласно приведенному примеру.
Фиг.5 (А) представляет собой изображение, полученное растровым электронным микроскопом, а (В) - схематически изображает соответствующие поверхность и сечение парика, изготовленного согласно приведенному примеру.
Фиг.6 (А) представляет собой изображение, полученное растровым электронным микроскопом, а (В) - схематически изображает соответствующие поверхность и сечение парика, изготовленного согласно приведенному примеру.
Позиционные обозначения
1: Парик
2: Основа парика
3: Волос
3А: «Корневая» часть волоса
4: Клеевой слой
5: Лист для отслаивания
6: Устраняющая блеск добавка (неорганические частицы)
10: Парик с основой, в которой устранен блеск
12: Основа, в которой устранен блеск
12А: Область с устраняющей блеск добавкой
12В: Вогнутый участок
12С: Выпуклый участок
12D: Участок небольших вогнутостей и выпуклостей
Наилучшие способы осуществления изобретения
[0023]. Далее подробно описаны варианты осуществления настоящего изобретения со ссылками на прилагаемые чертежи. В связи с этим следует отметить, что изображенные на прилагаемых чертежах варианты никоим образом не ограничивают объема настоящего изобретения, а предназначены для его объяснения и понимания.
Сначала дано описание парика, использующего клеевой слой для предлагаемого парика.
На фиг.1 изображено сечение, схематически иллюстрирующее структуру парика в соответствии с первым вариантом осуществления настоящего изобретения. Как показано на фиг.1, парик 1 содержит основу 2 парика, волосы 3, вставленные в основу 2, и один клеевой слой 4 для парика (в дальнейшем именуемый клеевым слоем). Волосы 3 выполнены из человеческих или искусственных волос. Как изображено на чертеже, волосы 3 могу быть вставлены с получением V- или U-образной формы через поверхностную сторону основы 2 с выходом на внутреннюю сторону и вытянуты снова на поверхностную сторону основы 2. Участок волоса, выведенный на внутреннюю сторону основы 2, называется «корневой» частью 3А волоса. Такое вставление называется здесь по существу V-образным. Основа 2 может быть изготовлена из сверхтонкой искусственной кожи с использованием мягкого пластика, например, полиуретана.
[0024]. В предлагаемом парике слой 4 имеет оригинальную структуру, обладающую специфическим свойством, заключающимся в том, что одна ее сторона приклеена без возможности отслаивания к внутренней стороне основы 2, а другая сторона может быть приклеена прижатием к коже головы с возможностью последующего отслаивания. Вышеупомянутая сторона слоя 4 приклеена без возможности отслаивания к внутренней стороне основы 2 и выполняет функцию фиксации волос для фиксации части 3А, находящейся на внутренней стороне основы парика между указанной внутренней стороной основы парика и одной стороной клеевого слоя. К тому же поскольку другая сторона слоя 4 может быть приклеена прижатием к коже головы с возможностью последующего отслаивания, то парик можно использовать повторно. Таким образом, предлагаемый парик 1 имеет двухслойную структуру, образованную основой 2 и используемым с ней одним слоем 4, который приклеен без возможности отслаивания к внутренней стороне основы 2, реализуя таким образом функцию фиксации части 3А, а также функцию возможного последующего отслаивания от кожи головы для повторного использования.
[0025]. Слой 4 в соответствии с настоящим изобретением может быть выполнен передающим или прозрачным с клеем для парика, имеющего нижеописанные компонент и свойство, причем этот слой прочно приклеен к основе 2 и части 3А и выполнен с возможностью последующего отслаивания от кожи головы. В связи с этим после формирования слоя 4 на основе 2 предпочтительно нанести на клеевой слой антиадгезионный лист 5, выполненный из винилхлоридной пленки или аналогичного материала и легко отслаиваемый рукой.
[0026]. В настоящей заявке в дополнение к термину «клеящая способность, сопровождаемая химической реакцией» используются термины «клей» или «клеевой слой», которые подразумевают приклеивание простым прижатием без использования химической реакции, с учетом этого в настоящем изобретении термин «клеевой слой 4 для парика» или «клей» следует толковать расширительно с включением обоих понятий.
Указанный слой 4 выполнен так, что одна сторона, предназначенная для приклеивания к основе 2, оказывается приклеенной к внутренней поверхности основы 2 во время гелеобразующей реакции в клеевом растворе, нанесенном на внутреннюю сторону основы парика. Часть 3А оказывается размещенной между основой и слоем 4 после его приклеивания к основе 2, и одновременно она оказывается зафиксированной в слое 4.
С другой стороны, вторая сторона слоя 4 может быть приклеена прижатием к коже головы с возможностью последующего отслаивания от нее. Указанная функция возможного последующего отслаивания от кожи головы слоя 4 реализована после завершения реакции гелеобразования клея. Следовательно, слой 4 после завершения реакции гелеобразования может быть приклеен к коже головы посредством кратковременного приложения небольшого усилия при обычной температуре, т.е. он обладает свойством слоя контактного клея (так называемого липкого слоя), допускающего приклеивание прижатием. Кроме того, слой 4 после гелеобразующей реакции обладает возможностью многократного приклеивания к коже головы посредством вытирания его поверхности небольшим количеством воды или органического растворителя. В настоящем изобретении это названо функцией возможного последующего отслаивания или просто функцией отслаивания, позволяющей осуществлять повторное приклеивание.
[0027]. Далее дано описание предлагаемого слоя 4.
В качестве клея для парика, используемого для формирования слоя 4, используют такие классы веществ, как полиуретан, полиметилметакрилат и каучук. Клей для парика из полиуретана обладает хорошей адгезией, как описано ниже, для фиксации части 3А в основе 2, и имеет свойство прочного неотслаиваемого приклеивания в виде слоя 4 к основе 2. К тому же он может очень хорошо отслаиваться от головы при приклеивании к голове и не вызывает сильного раздражения кожи.
Следовательно, он может быть предпочтительно использован в качестве клея для парика для формирования предлагаемого слоя 4.
[0028]. С другой стороны, клей из полиметилметакрилата отличается очень хорошей липкостью, но плохо отслаивается при последующем использовании и в некоторых случаях вызывает сильное раздражение кожи. Каучук проявляет отличную начальную липкость, но его способность отслаиваться при последующем использовании значительно снижается с течением времени. К тому же в предпочтительном варианте реализации изобретения указанный клеевой слой для парика не формируют из клея на основе полиметилметакрилата или каучукоподобного полимера, т.к. он не может повторять движения кожи, будучи приклеенным к коже головы, из-за жесткости самого полимера, стремится отслоиться из-за ухудшения прочности прилипания к коже головы, его адгезионная способность недостаточна для фиксации «корневых» частей волос в основе парика, адгезия между клеевым слоем и основой парика слишком слабая, и легко происходит отслаивание.
[0029]. Далее следует подробное объяснение случая создания слоя 4, использующего клей из полиуретана.
В качестве такого клея предпочтительно используют смесь двух текучих сред, содержащую основной реагент и отвердитель.
Основным реагентом может быть высокомолекулярный спирт для полиуретана в качестве главного компонента, а главным компонентом отвердителя может быть полиизоцианат. В предпочтительном варианте осуществления изобретения эти две текучие среды смешивают для осуществления реакции гелеобразования, который получают после завершения указанной реакции, которая может быть ускорена нагреванием.
Изоцианат, содержащийся в отвердителе при гелеобразовании, позволяет осуществить не только физическое приклеивание с помощью поверхностного натяжения, но и химическое приклеивание. Следовательно, значительно улучшены адгезия между основой 2 и слоем 4, а также фиксация в основе 2 части волоса под бородку крючка, вставленного в эту основу, при этом полученная фиксация не уступает фиксации волос обычным клеем. В настоящем изобретении фиксация определена как склеивание основы 2 и «корневой» частью волос, вставленной в основу с предлагаемым слоем 4, и отличается от склеивания обычными термочувствительными клеями. Поскольку клей для парика из полиуретана, выполненного из смеси двух текучих сред, формирует слой 4 гелевой структуры, образуемой после химической реакции, т.е. липкий слой, он отлично повторяет движение кожи головы при ношении парика 1, и прочность прилипания к коже головы не ухудшается, благодаря чему достигается достаточная липкость парика.
[0030]. Далее дано описание способа фиксации частей 3А волос, вставленных в основу 2. Это можно осуществить путем смешивания клеев, содержащих мономеры из смеси двух текучих сред полиуретанового типа, нанесения полученного клея на основу 2 с небольшим количеством органического растворителя материала основы, в которой устранен блеск, добавленного к указанным двум текучим средам, и высушивания.
Если материалом основы 2 является уретановый эластомер, в качестве такого растворителя можно использовать диметилформамид и метилэтилкетон. Регулировать величину фиксации слоя 4 с частями 3А и липкости к голове можно подбором соотношения основного реагента и отвердителя клея, выполненного из смеси двух текучих сред полиуретанового типа, подбором применяемой вязкости и времени установления после смешивания двух текучих сред и до нанесения на основу 1 с вставленными в нее волосами 3.
[0031]. В соответствии с настоящим изобретением слой 4 может быть нанесен частично на участке вставленных волос 3, а не на всю основу 2. Если область, в которую вставлены волосы 3, не выполнена на периферийном участке основы 2, приклеивание к коже головы легко осуществимо при помощи слоя 4, границу основы 2 и кожи головы непросто обнаружить, тем самым при ношении парика улучшен естественный внешний облик.
Таким образом, настоящее изобретение отличается использованием одного клеевого слоя 4, которым можно заменить первый клей, выполняющий функцию фиксации «корневой» части волоса, и второй клей, выполняющий функцию приклеивания к коже головы, выполненные раздельно в известных прототипах. Благодаря этому настоящим изобретением предложена простая структура, которую можно реализовать посредством основы 2 и слоя 4. Толщина слоя 4 может быть как раз достаточной для фиксации части 3А, например, порядка 0,05 мм, что равняется диаметру вставленного волоса, и, следовательно, парик 1 может быть выполнен легким.
Кроме того, слой 4 на той своей стороне, которая предназначена для приклеивания к коже головы, выполнен с возможностью последующего отслаивания, а липкость может быть восстановлена простым промыванием водой участка слоя 4 для повторного использования. Следовательно, парик 1 может иметь небольшую стоимость и продаваться по невысокой цене.
[0032]. Далее дано описание парика с основой, в которой устранен блеск, которая является улучшенным исполнением первого варианта осуществления настоящего изобретения.
Парик 1 в соответствии с первым вариантом предпочтителен, например, для увеличения количества волос в лобной части посредством приклеивания его спереди со сдвигом от линии первоначального положения собственных волос, но приклеенная так основа парика легко заметна. В особенности из-за того, что предлагаемая основа 2 имеет гладкую и блестящую поверхность, т.к. выполнена из искусственной кожи. Следовательно, поскольку отраженный от поверхности искусственной кожи свет виден сквозь вставленные волосы 3, очень важно приклеенную искусственную кожу выполнить незаметной.
[0033]. В соответствии со вторым вариантом осуществления настоящего изобретения предложена основа парика, выполненная из искусственной кожи, блеск которой сведен до уровня блеска кожи головы, а также форма и структура поверхности, имитирующей узор кожи головы, составленный из небольших вогнутостей и выпуклостей. На фиг.2 изображено сечение, схематически изображающее структуру парика 10 с основой 12, в которой устранен блеск, в соответствии со вторым вариантом осуществления настоящего изобретения, а фиг.3 изображает вид сверху основы 12, показанной на фиг.2. Как видно из фиг.2 и 3, отличие парика 10 от парика 1, предлагаемого в первом варианте, заключается в том, что для устранения блеска на поверхности основы 12 выполнен участок 12D небольших вогнутостей и выпуклостей и в основу парика внесена устраняющая блеск добавка 6. Указанный участок 12D содержит вогнутый участок 12В и выпуклый участок 12С и имеет узор, имитирующий узор кожи головы.
Следовательно, даже если искусственная кожа видна через вставленные волосы, можно добиться, чтобы она выглядела, как кожа головы носителя парика, и благодаря рассеянному отражению света небольшими вогнутостями и выпуклостями можно уменьшить неестественный блеск. К тому же предлагаемая добавка 6 внесена в искусственную кожу на определенную глубину от ее поверхности. Таким образом, происходит дополнительное подавление неестественного блеска до уровня блеска кожи головы. Добавку 6, как показано на чертеже, заглубляют в определенной области 12А от поверхности искусственной кожи, блеск которой, а также твердость и прозрачность можно регулировать количеством добавок 6. В остальном парик 10 аналогичен парику 1.
[0034]. В случае выполнения основы парика тонкой с целью сделать ее легкой с устранением блеска и способной в приклеенном состоянии повторять движение кожи головы предпочтительно вносить добавку 6 неглубоко от поверхности основы 12. Например, в случае выполнения толщины основы 12 порядка 0,05-0,1 мм добавку 6 предпочтительно вносят на глубину около 0,01-0,015 мм от поверхности основы парика.
Если вносить добавку на глубину менее 0,01 мм, то блеск устраняется недостаточно, а если на глубину более 0,015 мм, то добавка 6 приводит к огрубению основы 1, которая не может в достаточной мере повторять движения кожи головы, и поэтому в данной области не являются предпочтительными. Кроме того, нежелательно вносить слишком большое количество добавки 6, поскольку это приводит к белесому помутнению и ухудшению прозрачности.
В качестве добавки 6 могут быть использованы различные неорганические частицы. В качестве материала для указанных неорганических частиц 6 можно использовать кремнезем, оксид титана, оксид алюминия, гидрат окиси алюминия, карбонат магния, карбонат кальция, цеолит или стекло. Особенно рекомендуется использовать порошковый кремнезем с диаметром частиц порядка 1-10 микрометров. Количество вносимого порошкового кремнезема предпочтительно составляет 5-25% от веса термопластового эластомера, растворенного в органическом растворителе. Благодаря внесению порошкообразного кремнезема в качестве добавки 6 только на поверхностную сторону основы парика, поскольку цвет кожи головы носителя парика виден сквозь нее, граница основы 2, в которой устранен блеск, и кожи головы почти незаметна, тем самым улучшается естественный внешний вид при ношении парика.
[0035]. На основе 12 переносом узора мелкой ячейки сеткообразной ткани и т.п., как описано ниже, выполнен участок 12D, который имеет узор, имитирующий узор морщин кожи головы.
[0036]. Предлагаемая основа 12 в парике 10 позволяет одновременно устранить блеск добавкой 6 и рассеянием участком 12D отраженного света. Поскольку порошкообразный кремнезем прозрачен и цвет кожи головы пользователя виден сквозь основу, то граница между основой парика и кожей головы практически незаметна, что делает внешний вид при ношении парика более естественным.
Кроме того, основа парика, в которой устранен блеск, становится огрубелой из-за внесенных неорганических веществ, а ее цвет и прозрачность очень зависят от них, и поэтому непросто выполнить основу схожей по цвету с кожей головы пользователя, но предлагаемая структура позволяет с этим справиться.
В соответствии с настоящим изобретением может быть выполнен парик 10, который выполняет функцию фиксации «корневой» части волоса, вставленного в основу парика, и функцию возможного последующего отслаивания от кожи головы пользователя и который имеет блеск и узор морщин, аналогичный коже головы, благодаря использованию основы 12, в которой очень эффективно устранен блеск.
[0037]. Далее приведено описание предлагаемого способа изготовления слоя 4 для парика и париков 1 и 10, оснащенных таким слоем.
Сначала описан способ производства основы 2.
На первом этапе обработки из тонкого листа или пленки искусственной кожи, похожей на кожу головы человека, получают основу 2, в которую необходимо вставить волосы при помощи нанесения раствора (в дальнейшем именуемого термопластовым эластомерным раствором), в котором в органическом растворителе растворен гранулированный термопластовый эластомер мягкого пластика с размещением на позитивной форме для формования (например, из гипса и т.п.), имитирующей форму головы носителя парика и подготовленной заранее путем отливки и сушки.
Для этой цели подходят различные термопластовые эластомеры, но предпочтительным из них является, например, уретановый эластомер, и при необходимости может быть добавлен фунгицид и т.п. Размер парика может быть определен в зависимости от степени облысения головы носителя, и может быть изготовлен так называемый частичный парик или парик, покрывающий всю голову. Искусственная кожа может быть выполнена в виде листа, если используется на плоском участке головы пользователя.
[0038]. Далее приведено описание способа изготовления основы 12, являющейся основой 2, в которой устранен блеск в соответствии со вторым вариантом осуществления изобретения.
Первый этап аналогичен вышеописанному. Выполненную на первом этапе основу 2 для устранения блеска обрабатывают на последующих этапах, тем самым придавая поверхности основы парика естественный вид.
Более конкретно, на втором этапе раствор, в котором в качестве добавки 6 в термопластовый эластомерный раствор внесены неорганические частицы, используемый для производства основы парика, наносят на поверхность основы, выполненную на первом этапе, и высушивают. Здесь, при проектировании основы парика толщиной порядка 0,05-0,1 мм, глубина области 12А, содержащей добавку 6, после нанесения и высушивания раствора предпочтительно составляет около 0,01-0,015 мм. С этой целью может быть подобрана вязкость термопластового эластомера в наносимом растворе. Можно использовать различные неорганические частицы, но предпочтительным является порошковый кремнезем с диаметром гранул порядка 1-10 микрометров, количество которого предпочтительно составляет 5-25% от веса термопластового эластомера, растворенного в предназначенном для наносения растворе. При необходимости помимо добавки 6 можно внести поглотитель ультрафиолета или окислитель для предотвращения пожелтения.
[0039]. На третьем этапе основу 12, на поверхность которой на втором этапе внесена добавка 6, накрывают мелкоячеистой сеткой, наносят растворитель материала основы парика, после высыхания сетку убирают и таким образом формируют участок 12D, выполненный в виде мелкой ячейки на поверхности основы парика.
Мелкоячеистая сетка, используемая на данном этапе, может быть изготовлена из любого материала, не растворимого в наносимом на основу парика растворителе. Например, если основа парика выполнена из полиуретана, то можно использовать нейлоновую мелкоячеистую сетку. Указанная сеть предпочтительно выткана из нитей диаметром 0,03-0,1 мм и имеет размер порядка 30-100 ячеек (нитей/дюйм) для того, чтобы добиться уменьшения отражения света и получить структуру, подобную структуре кожи головы.
[0040]. На втором и третьем этапах основу 2, выполненную на первом этапе, обрабатывают для устранения блеска, тем самым придавая основе 12 естественный блеск. Таким образом, в основе 12 устранен блеск сочетанием формирования области 12А с внесенными неорганическими частицами и формирования участка 12D.
[0041]. Нижеприведенные этапы являются общими при изготовлении париков 1 и 10.
На четвертом этапе обработки в парик 2 или 12 вставляют с получением V-образной формы и т.п. человеческие или искусственные волосы.
[0042]. На пятом этапе формируют слой 4 на внутренней стороне парика 2 или 12 со вставленными в нее волосами. Слой 4 может быть выполнен путем нанесения клея, выполняющего функцию фиксации частей 3А на внутренней стороне основы 2 или 12, в которой устранен блеск, и функцию приклеивания к голове, и высушивания.
Для нанесения клея на парик можно использовать аэрозоль или щетку.
[0043]. Далее на отдельном примере объяснен этап формирования слоя 4.
Слой 4 выполняют на обратной стороне (внутренней стороне) основы 2 или 12 с вставленными в нее волосами. Для этого основу 2 или 12 выворачивают наизнанку и закрепляют на позитивной форме для формования имитирующей форму головы носителя парика, и в таком положении на внутренней стороне основы парика формируют слой 4. Указанное средство в форме головы выполнено, например, из термоактивной эпоксидной смолы.
Сначала смешивают клеевой мономер для парика и органический растворитель. В качестве клеевого мономера для парика может быть использован клей, состоящий из смеси двух текучих сред. Кроме того, при необходимости может быть использован органический растворитель основы 2 или 12. Указанный раствор отстаивают при обычной температуре в течение предварительно установленного периода времени для протекания реакции по созданию клеевого раствора для парика. Здесь отстаивание в течение заранее установленного времени осуществляется для установления связей между молекулами в растворе.
Далее клеевой раствор для парика, отстоянный в течение предварительно заданного времени, наносят на внутреннюю сторону основы 2 или 12 с получением требуемой толщины, высушивают в течение заранее установленного времени при повышенной температуре и охлаждают до обычной температуры после высыхания, таким образом формируя слой 4. Для получения слоя 4 желаемой толщины можно еще раз нанести клеевой раствор и высушить его путем нагревания.
В связи с этим адгезия между основой 2 и слоем 4, между основой 2 и частями 3А вставленных в нее волос проявляется при гелеобразовании посредством высушивания в течение предварительно заданного времени при повышенной температуре. Хотя клеевой слой, сформированный только гелеобразованием клеевого раствора, выполняет функцию приклеивания к коже головы, адгезия между основой 2 и слоем 4, между основой 2 и частями 3А вставленных в нее волос не проявляется.
[0044]. На пятом этапе обработки предлагаемый слой 4 сформирован, и парики 1 и 10 могут быть изготовлены. Кроме того, на слое 4 может быть нанесен лист 5 для отслаивания с целью предохранения слоя до использования.
Пример
[0045]. В качестве примера в соответствии с настоящим изобретением был изготовлен парик 10, имеющий основу 12.
На первом этапе обработки на заранее подготовленную гипсовую форму в виде головы носителя парика нанесли раствор, в котором уретановый эластомер был растворен в диметилформамиде и метилэтилкетон, и в который был добавлен фунгицид, и высушили в течение одного часа при повышенной температуре в 60°С для создания основы 1 толщиной около 0,04 мм.
[0046]. На втором этапе был приготовлен раствор для устранения блеска, в котором в диметилформамиде и метилэтилкетоне растворен уретановый эластомер и добавлен фунгицид, и, кроме того, были добавлены порошковый кремнезем (средний диаметр гранул 3,1-4,1 микрометра) в качестве устраняющей блеск добавки 6, поглотитель ультрафиолета и антиоксидант. Вес кремнезема составил порядка 15% от веса уретанового эластомера. Раствор для устранения блеска был нанесен на основу 1 парика и высушен в течение 2-4 часов при температуре 60°С.
[0047]. Далее на третьем этапе поверхность основы парика, в которую на втором этапе была внесена добавка 6, покрыли мелкоячеистой сеткой, в качестве которой была использована сетка имеющихся в продаже нейлоновых колготок, нанесли диметилформамид и метилэтилкетон в качестве органических растворителей основы парика и подвергли сушке в течение 4 часов при температуре 100°С. После сушки указанная сетка была удалена, в результате чего на поверхности основы парика был сформирован участок 12D. Диаметр нити используемой сетки составил 0,05 мм, а количество ячеек - около 50 меш (нитей/дюйм).
Таким образом, на поверхности основы парика, выполненной из полиуретана, сформированы область 12А, содержащая добавку 6 и участок 12D, и тем самым изготовлена основа 12. Толщина всей основы 12, увеличенная на 0,01-0,015 мм толщиной области 12А, содержащей добавку 6, составила 0,5-0,6 мм.
Благодаря тому, что основа 12 была изготовлена сверхтонкой сквозь нее был виден цвет кожи головы носителя и была сохранена прозрачность и, кроме того, отражение света от основы было сравнимо с отражением от кожи головы, тем самым был достигнут естественный внешний вид с уменьшенным блеском.
[0048]. На четвертом этапе искусственные волосы, выполненные из нейлона, были вставлены с получением V-формы в основу 12.
[0049]. На пятом этапе был сформирован слой 4 на внутренней стороне основы парика 12 с вставленными в нее волосами. Более конкретно, основа 12 с вставленными в нее волосами была вывернута наизнанку и размещена на позитивной форме для формования, имеющей форму головы носителя парика.
[0050]. В качестве клея для создания слоя 4 была использована смесь, выполненная из состоящего из двух текучих сред полиуретанового связующего мономера, содержащего основной реагент и отвердитель и диметилформамид в качестве органического растворителя основы 12. Здесь основный реагент в качестве главного компонента содержал высокомолекулярный спирт для полиуретана в качестве главного компонента, а отвердитель в качестве главного компонента содержал полиизоцианат.
Основной реагент и отвердитель полиуретанового клея из смеси двух текучих сред и диметилформамид в качестве органического растворителя были смешаны. Указанный раствор был отстоян в течение 1-2 часов при комнатной температуре для протекания реакции. Вязкость раствора после отстаивания предпочтительно составляла 2000-3000 сантипауз. Указанный клеевой раствор был нанесен щеткой на внутреннюю сторону основы 12, высушен при температуре 80°С в течение 10-15 часов и после сушки охлажден до комнатной температуры. Таким образом, был сформирован слой 4 толщиной 0,05-0,2 мм.
[0051]. Фиг.4 представляет собой изображение, полученное растровым электронным микроскопом (РЭМ), участков 12D небольших вогнутостей и выпуклостей, выполненных на поверхности парика 10, изготовленного согласно приведенному примеру. Ускоряющее напряжение электрона составляло 15 килоэлектронвольт, а кратность увеличения 150. Как видно из чертежа, поверхность не плоская и гладкая, а грубая вследствие внесения добавки 6. Участки небольших вогнутостей сформированы двумя линейными участками в горизонтальном направлении чертежа, составляющими рисунок сетки.
[0052]. Фиг.5 (А) представляет собой изображение, полученное растровым электронным микроскопом, а (В) - схематически изображает соответствующие поверхность и сечение парика 10, изготовленного согласно приведенному примеру. Ускоряющее напряжение электрона составляло 15 килоэлектронвольт, а кратность увеличения 100. Как показано на фиг.5, парик 10, использующий основу 12, имел двухслойную структуру, содержащую основу 12 толщиной около 0,06 мм и слой 4 толщиной около 0,19 мм, и в основу 12 были вставлены искусственные волосы 3 диаметром около 0,06 мм. Из чертежа видно, что на поверхности основы 12 область, в которой устранен блеск, выполнена в виде участков 12D.
[0053]. Фиг.6 (А) представляет собой изображение, полученное растровым электронным микроскопом, а (В) - схематически изображает соответствующие поверхность и сечение парика 10, изготовленного согласно примеру 2. Ускоряющее напряжение электрона составляло 15 килоэлектронвольт, а кратность увеличения 200. Как видно из фиг.6, «корневая» часть 3А волос была вставлена со стороны верхней части основы 12 в ее нижнюю часть и зафиксирована слоем 4 в основе 12. Показанный здесь слой 4 имеет толщину 0,19 мм, но при приклеивании слоя 4 к коже головы подходящей оказалась толщина 0,04-0,06 мм.
2
2
[0054]. Была изучена прочность фиксации основы 12 и части 3А со слоем 4 парика 10. Прочность прилипания основы 12 и слоя 4 составила около 180 гс/мм, а прочность фиксации части 3А и слоя 4 составила около 10 гс/мм. Прочность прилипания основы 12 и слоя 4 была также изучена способом отслаивания вручную, и выяснилось, что слой 4 совсем не отслаивается от основы 12, демонстрируя, что приклеен без возможности отслаивания.
Кроме того, прочность фиксации основы 12 и части 3А была изучена способом вытягивания волос 3 вручную. Адгезия части ЗА с основой 12 слабее, чем адгезия основы 12 и слоя 4, но прочность фиксации оказалась достаточной для расчесывания волос и т.п.
[0055]. Липкость слоя 4 и возможность последующего отслаивания от кожи головы также оказались очень хорошими. После протирки слоя 4 водой его снова можно было приклеивать к коже головы, и, более того, такое приклеивание и отделение можно было осуществлять непрерывно десятки раз, тем самым подтверждая возможность последующего отслаивания слоя 4. Следовательно, поскольку парик можно носить и снимать либо ежедневно, либо при необходимости не носить постоянно в течение нескольких дней, он является гигиеничным и предпочтительным с практической точки зрения.
[0056]. При испытаниях наблюдали за внешним видом носителя парика 10 и заметили отражения света от слоя 4. Кроме того, когда на голову носителя парика 10 смотрел другой испытуемый, он не замечал присутствия слоя 4, цвет кожи головы носителя парика был виден сквозь парик, также были видны блеск и узор морщин, аналогичные коже головы, следовательно, парик 10 не заметен при ношении и придает хороший внешний вид.
[0057]. Выше был приведен вариант осуществления настоящего изобретения, но оно никоим образом им не ограничено, а может быть соответствующе модифицировано в пределах объема настоящего изобретения. Например, в качестве слоя 4 был приведен уретановый гель, но коль скоро им обеспечивается прочность фиксации основы 2 или 12 и части 3А, вставленной в данную основу, и способность к последующему отслаиванию от участка кожи головы, может быть должным образом подобран клей для парика для его изготовления. Кроме того, добавка, устраняющая блеск, не ограничена кремнеземом, и может быть использована другая добавка. Кроме того, отдельные числовые значения, приведенные в вышеупомянутых вариантах, могут быть при необходимости изменены должным образом.